(57)【特許請求の範囲】
【請求項１】
金属石鹸をポリエチレン系フィルムでヒートシール包装した金属石鹸包装物において、ポリエチレン系フィルムが、密度０．９２２〜０．９４４ｇ／cm2（ＪＩＳ  Ｋ６７６０−１９８１法）、かつ融点（ＤＳＣ法）１１０〜１３０℃であることを特徴とする金属石鹸包装物。
【請求項２】
融点(DSC法)１２０〜１３０℃である請求項１記載の金属石鹸包装物。
【請求項３】
ポリエチレン系フィルムが、フィルムの厚みが５０〜１５０μｍである請求項１記載の金属石鹸包装物。
【請求項４】
多重包装された請求項１記載の金属石鹸包装物。
【請求項５】
金属石鹸がネオデカン酸コバルトである請求項１、２、３または４記載の金属石鹸包装物。
【発明の詳細な説明】
【０００１】
【発明の属する技術分野】
本発明は金属石鹸の包装材料として使用するポリエチレン系フィルムとして、特定特性を有するものを選択使用することにより、より高温環境下での、金属石鹸の長期保存中の劣化を防止させると同時に破袋を防止する技術に関するものである。
【０００２】
【従来の技術】
金属石鹸は、塗料及び印刷インキドライヤ、ゴムとスチールの接着促進剤、不飽和ポリエステルの硬化促進剤として広範に使用されている。金属石鹸は、外部環境要因により品質が変化することがあるので、それを遮断するため、通常、それ自体も金属石鹸に対して不活性なポリエチレン系フィルムの袋でヒートシール包装したものが使用されている。
【０００３】
特開平１１−３４９０５８号公報には、内容物たる金属石鹸の劣化がより少なく、その保存中に破袋し金属石鹸が流出して商品価値を損なうことがより少ない金属石鹸包装物として、メルトフローレート（ＪＩＳ  Ｋ６９２２−２）１５ｇ／１０ｍｉｎ以下で、かつ軟化点（ＡＳＴＭ  Ｄ１５２５）８０℃以上、融点（ＤＳＣ法）９０℃以上のポリエチレン系フィルムで金属石鹸をヒートシール包装した金属石鹸包装物が記載されている。
【０００４】
しかしながら、上記公報に記載された金属石鹸包装物のポリエチレン系フィルムは、比較的温度が低い条件下では、いずれも破袋しにくく金属石鹸自体の劣化も少ないが、より高温の環境下では、依然として破袋や金属石鹸自体の劣化が起こりやすい。破袋する部位は必ずしも荷重がかかる底部のヒートシール部分に限らないということもわかった。
【０００５】
【発明が解決しようとする課題】
本発明は、より高温の環境下においても、金属石鹸自身の長期保存における劣化の防止と、ポリエチレン系フィルムの破袋による金属石鹸の流出を防止することを課題とする。
【０００６】
【課題を解決しようとするための手段】
本発明者らは、ポリエチレン系フィルムの特性に着目し鋭意検討した結果、より高温の環境下での使用に耐えうる金属石鹸包装物を見い出し、本発明を完成するに至った。
【０００７】
即ち本発明は、金属石鹸をポリエチレン系フィルムでヒートシール包装した金属石鹸包装物において、ポリエチレン系フィルムが、密度０．９２２〜０．９４４ｇ／cm2（ＪＩＳ  Ｋ６７６０−１９８１法）、かつ融点（ＤＳＣ）１１０〜１３０℃であることを特徴とする金属石鹸包装物を提供する。
【０００８】
【発明の実施形態】
本発明では、密度０．９２２〜０．９４４ｇ／cm2（ＪＩＳ  Ｋ６７６０−１９８１法）、かつ融点（ＤＳＣ法）１１０〜１３０℃好ましくは１２０〜１３０℃のポリエチレン系フィルムを選択して用いる。この様なポリエチレン系フィルムとしては、エチレンの重合体もしくはエチレン-酢酸ビニル共重合体である合成樹脂フィルムが好ましい。これらの原料となるポリエチレン系樹脂は高圧法また中圧法などにより製造される。また酢酸ビニルはケン化したものでもよい。さらにポリエチレン系フィルムは二種類以上の異なる種類の樹脂を多層フィルムにしたものでもよい。
【０００９】
ポリエチレン系フィルムとしては、上記特性を満足した上で、特にメルトフローレート（ＪＩＳ  Ｋ６７６０−１９８１法）０．３〜５ｇ／１０分で、かつ、軟化点（ＡＳＴＭ  Ｄ１５２５）９０〜１１０℃のものが好ましい。
【００１０】
このポリエチレン系フィルムの厚みは特に制限されるものではないが、５０〜１５０ミクロンが好ましい。厚くするほど、長期保存中にヒートシール部に裂けが起こることで破袋したり、ポリエチレン系フィルムの鋭利な切断面が他のポリエチレン系フィルムを傷つけるなどの弊害が生じやすくなる。また薄くするほどポリエチレン系フィルム自身の強度が不足し、製品を積み重ねたときに下部の製品が破袋を起こしやすくなるし、空気透過量が増加するため金属石鹸の劣化が促進されて、有機溶剤に不溶の物質が発生しやすくなる。
【００１１】
この様なポリエチレン系フィルムとしては、例えば、スミカセンＦ２０８−１、同ＨＲ−１５０、同ＣＳ８０５１（いずれも住友化学工業株式会社製）等が挙げられる。尚、ポリエチレン系フィルムとしては、金属石鹸の品質を損なう酸化防止剤、滑剤、ブロッキング防止剤を含まないものが好ましい。
【００１２】
本発明の金属石鹸包装物の内容物である金属石鹸としては、公知慣用の金属石鹸が挙げられるが、例えばナフテン酸コバルト、ネオデカン酸コバルト等が挙げられる。本発明の効果は、ネオデカン酸コバルトの様に、１５〜６０℃の温度範囲で液状を呈する金属石鹸の場合に顕著である。
【００１３】
本発明の金属石鹸包装物は、金属石鹸を前記特定のポリエチレン系フィルムで密封することにより得ることが出来る。通常は、前記フイルムを製袋し円筒状とし、開口部の一方をヒートシールして底部とし、もう一方の開口部から、この金属石鹸を充填し、そこを同様にヒートシールする。金属石鹸は前記フィルムのヒートシール部分が破けない様な温度で充填する。
【００１４】
金属石鹸の流通環境や保管環境を考慮して、必要であれば、前記した特性のポリエチレン系フイルムで金属石鹸を包装し、その外側をさらに同様のポリエチレン系フィルムで包装する様にして、金属石鹸を多重包装することが出来る。この多重包装により、金属石鹸が接触している第一のフィルムが破袋してもその外側に当たる第二のフィルムが破袋しないので、より優れた効果が期待できる。
【００１５】
本発明の金属石鹸包装物は、その使用用途に応じて、金属石鹸包装物から内容物である金属石鹸だけを取り出して使用する方法と、ポリエチレン系フィルムと金属石鹸からなる金属石鹸包装物のまま使用する方法がある。前者は塗料やインキ或いは不飽和ポリエステル樹脂の硬化促進剤として用いる場合であり、後者は、ゴムとスチールとの接着促進剤として用いる場合等である。
【００１６】
ゴムとスチールとの接着促進剤として、金属石鹸包装物をそのまま用いる場合において、ポリエチレン系フィルム自体には接着促進効果はないので、その使用量は必要最小限にとどめることが好ましい。前記した様な多重包装を行う場合には、用いたポリエチレン系フィルムの総体積があまり変わらない様に、用いる２以上のフィルムの厚みを調節し、必要以上とならない様にするのが好ましい。
【００１７】
本発明の金属石鹸包装物は、それと必要な添加剤と共に混練されゴムコンパウンドとすることが出来る。より具体的には、例えばゴムコンパウンドの前記各原料をゴム練り用のバンバリミキサ等に投入して、均一となるまで混練すればよい。こうして得られたゴムコンパウンドは、必要に応じ成形もしくは切断されて、加工処理し成形された後に加硫を行ってゴム加工製品とすることができる。
【００１８】
【実施例】
以下、実施例及び比較例により、本発明を詳細に述べる。
【００１９】
(実施例１)
密度０．９２３ｇ／cm2（ＪＩＳＫ６７６０−１９８１法）、かつ融点（ＤＳＣ法）１１２℃、メルトフローレート（ＪＩＳＫ６７６０−１９８１法）１．５ｇ／１０ｍｉｎ、軟化点（ＡＳＴＭ  Ｄ１５２５）９６℃、厚さ８０μｍである円筒状ポリエチレン系フィルム(住友化学工業（株）製スミカセンＦ２０８−１)の一方の開口部をヒートシールし袋状にした（内装袋。平面図で見たときのサイズは２０ｃｍ×３７ｃｍである。）。同一品番で前記したのよりも一回り大きな円筒状ポリエチレン系フィルムの一方の開口部をヒートシールし袋状にした（外装袋。平面図で見たときのサイズは２５ｃｍ×４５ｃｍである。）。
【００２０】
(実施例２)
密度０．９２３ｇ／cm2（ＪＩＳＫ６７６０−１９８１法）、かつ融点（ＤＳＣ法）１２３℃、メルトフローレート（ＪＩＳＫ６７６０−１９８１法）０．７ｇ／１０ｍｉｎ、軟化点（ＡＳＴＭ  Ｄ１５２５）１０４℃、厚さ８０μｍである円筒状ポリエチレン系フィルム(住友化学工業（株）製スミカセンＨＲ１５０)を用いて、実施例１と同様のサイズとなる様に内装袋と外装袋をそれぞれ作製した。
【００２１】
(実施例３)
密度０．９４０ｇ／cm2（ＪＩＳＫ６７６０−１９８１法）、かつ融点（ＤＳＣ法）１２７℃、メルトフローレート（ＪＩＳＫ６７６０−１９８１法）２ｇ／１０ｍｉｎ、軟化点（ＡＳＴＭ  Ｄ１５２５）１１０℃、厚さ８０μｍである円筒状ポリエチレン系フィルム(住友化学工業（株）製スミカセンＣＳ８０５１) を用いて、実施例１と同様のサイズとなる様に内装袋と外装袋をそれぞれ作製した。
【００２２】
(比較例)（特開平１１−３４９０５８号公報に対応した比較例)
密度０．９１９ｇ／cm2（ＪＩＳＫ６７６０−１９８１法）、かつ融点（ＤＳＣ法）１０８℃、メルトフローレート（ＪＩＳＫ６７６０−１９８１法）１ｇ／１０ｍｉｎ、軟化点（ＡＳＴＭ  Ｄ１５２５）９０℃、厚さ８０μｍである円筒状ポリエチレン系フィルム(住友化学工業（株）製スミカセンＦ２１８−１) を用いて、実施例１と同様のサイズとなる様に内装袋と外装袋をそれぞれ作製した。
【００２３】
実施例１〜３及び比較例の各内装袋に、ネオデカン酸コバルト２ｋｇを充填し、脱気しながら開口部をヒートシールし金属石鹸が密封された金属石鹸包装物とした。これら各金属石鹸包装物を、各例において各々対応する同一品番のフィルムからなる外装袋に入れ、同様に脱気しながら開口部をヒートシールし二重包装物とした。
【００２４】
各二重包装物を各ヒートシール部が天地となる様に縦置きにして、５０℃、湿度３８％の恒温槽で保管した過酷試験を行い、内外装各々のフィルムの状態を、毎日１回、詳細に目視観察した。この目視観察は、外装袋にピンホール等の破袋が起こるまで継続して行う様にした。尚、フィルムにピンホール等が出来ると、袋から充填されたナフテン酸コバルトが流出したり、特有の臭気を発するので、容易に破袋を確認できる。内装袋が破袋するまでの日数も外装袋が破袋するまでの日数も、いずれも試験開始日を起点として破袋が起きるまでの延べ日数として、その結果を表１に示した。
【００２５】
【表１】
0004106596.tif 000002
0004106596.tif 000003
【００２６】
従来の穏和な環境下では、破袋が起こりにくかった金属石鹸包装物であっても、流通や保管が過酷な環境下では、破袋が起こりやすい。表１の結果は、同一フィルム厚での対比である。実施例１と比較例との対比から明らかな通り、実施例１の金属石鹸包装物は、内装袋（一重包装）だけであっても、比較例のそれよりも破袋するまでの日数が１．５倍以上となるので、流通保管の途中で破袋することがないことが明らかである。
しかも、比較例の内装袋と外装袋を併用した金属石鹸二重包装物よりも、実施例１の金属石鹸一重包装物のほうが、破袋するまでの日数がかなり長くなっている。同じ二重包装物同士での対比でも破袋するまでの日数が約２倍となっている。
【００２７】
【発明の効果】
本発明である特定の特性を有するポリエチレン系フィルムでヒートシール包装した金属石鹸包装物は、過酷な環境下でも、内容物たる金属石鹸の劣化がより少なく、その保存中にポリエチレン系フィルムが破袋し内容物が流出して商品価値を損なうことがより少ないという格別顕著な効果を奏する。